(57)【要約】      （修正有）【課題】ディスプレイ用フィルタ等の反射防止フィルムに適し、光透過性及び色再現性等に優れた帯電防止用フィラーを提供すること、ディスプレイ用フィルタ等の反射防止フィルムに適し、作業性、光透過性及び色再現性等に優れた帯電防止層とハードコート層、及び反射防止フィルムを提供すること。【解決手段】プロトン伝導性を有する導電性微粒子からなる帯電防止用フィラー、特にパイロクロア構造を有する酸化アンチモンの微粒子からなる帯電防止用フィラー、該帯電防止用フィラーを分散させた樹脂を含む帯電防止層及びハードコート層。透明基材上に、中間層、ハードコート層、及びハードコート層よりも屈折率が小さい低屈折率層が順に積層された反射防止フィルムであって、該ハードコート層が、上記帯電防止用フィラーを分散させた樹脂を含むハードコート層である反射防止フィルム。【選択図】図１
2006161004.tif 000002
【特許請求の範囲】
【請求項１】
プロトン伝導性を有する導電性微粒子からなる帯電防止用フィラー。
【請求項２】
前記導電性微粒子がパイロクロア構造を有する酸化アンチモンの微粒子である請求項１に記載の帯電防止用フィラー。
【請求項３】
前記微粒子の平均粒径が５〜３００ｎｍの範囲にある請求項２に記載の帯電防止用フィラー。
【請求項４】
樹脂及び該樹脂中に分散された請求項１〜３のいずれかに記載の帯電防止用フィラーを含むハードコート層。
【請求項５】
前記帯電防止用フィラーを、ハードコート層の総質量に対して４〜８５質量％の範囲の割合で含む請求項４に記載のハードコート層。
【請求項６】
前記ハードコート層の厚みが１〜１０μｍの範囲にある請求項４又は請求項５に記載のハードコート層。
【請求項７】
前記樹脂が、紫外線硬化性樹脂である請求項４〜６のいずれかに記載のハードコート層。
【請求項８】
請求項４〜７のいずれかに記載のハードコート層を含む反射防止フィルム。
【請求項９】
透明基材上に、中間層、ハードコート層、及びハードコート層よりも屈折率が小さい低屈折率層が順に積層された反射防止フィルムであって、
該ハードコート層が、請求項４〜７のいずれかに記載のハードコート層である反射防止フィルム。
【請求項１０】
前記透明基材がＰＥＴフィルムである請求項９に記載の反射防止フィルム。
【請求項１１】
前記中間層の屈折率が１．５３〜１．６３の範囲にある請求項９又は請求項１０に記載の反射防止フィルム。
【請求項１２】
前記中間層の厚みが６０〜１１５ｎｍの範囲にある請求項９〜１１のいずれかに記載の反射防止フィルム。
【請求項１３】
前記低屈折率層が、中空シリカを分散させた樹脂を含む請求項９〜１２のいずれかに記載の反射防止フィルム。
【請求項１４】
樹脂及び該樹脂中に分散された請求項１〜３のいずれかに記載の帯電防止用フィラーを含む帯電防止層。
【請求項１５】
前記帯電防止用フィラーを、帯電防止層の総質量に対して４〜８５質量％の範囲の割合で含む請求項１４に記載の帯電防止層。
【請求項１６】
前記帯電防止層の厚みが１〜１０μｍの範囲にある請求項１４又は請求項１５に記載の帯電防止層。
【請求項１７】
前記樹脂が、紫外線硬化性樹脂を含む請求項１４〜１６のいずれかに記載の帯電防止層。
【請求項１８】
請求項１４〜１７のいずれかに記載の帯電防止層を含む反射防止フィルム。
【請求項１９】
請求項８〜１３、又は請求項１８のいずれかに記載の反射防止フィルムを有するディスプレイ用フィルタ。
【請求項２０】
反射防止フィルムが、最外層として設けられた請求項１９に記載のディスプレイ用フィルタ。
【発明の詳細な説明】
【技術分野】
【０００１】
本発明は、プラズマディスプレイパネル（ＰＤＰ）、液晶ディスプレイ（ＬＣＤ）その他のディスプレイの前面フィルタ等に有用な反射防止フィルム、該反射防止フィルムに有用な帯電防止用フィラー、及び該反射防止フィルムを有するディスプレイ用前面フィルタに関する。
【背景技術】
【０００２】
ＰＤＰ及びＬＣＤには通常必ず前面フィルタが使用される。これらの前面フィルタは、必要に応じて、近赤外線カット、色再現性向上（発光色純度向上）、電磁波シールド、明所コントラスト向上（反射防止）、発光パネルの保護、発光パネルからの熱遮断等の役割を果たしている。
【０００３】
ＰＤＰの発光パネルの発する近赤外線は、家庭用テレビやビデオ等に使用されるリモコンに誤作動を与えることを避けるために、これを低減することが必要である。またＰＤＰの発光パネルの発する電磁波は、人体や精密機器への悪影響を避けるためにこれを低減することも必要である。さらにＰＤＰの発光パネルからの発光を、人間の視覚にとって自然な色に感じられるように、フィルタでの補正によって色再現性向上（発光色純度向上）の工夫も求められている。またディスプレイの表示は、明るい室内等の明所においても外部からの光の反射等によって妨げられることなく、十分なコントラストで視認されることが望ましい。さらにはディスプレイ製品に直接に手で触れたような場合でも、使用者がその高温に驚かされるような事態を避けるために、ＰＤＰの発光パネルの発する熱が遮断されることが求められている。また製品が容易に破損することを避けるために、発光パネルは保護され、万一破損したような場合であってもその破片が飛散しないことが望ましい。
【０００４】
上記の目的に沿った典型的なＰＤＰ用前面フィルタの構造を、図２に例示する。透明基板２３に、反射防止層２１、電磁波シールド層２２、色調補正フィルター層２４、近赤外線カット層２５が積層されたものであり、これが発光パネル２０の前面にフィルターとして設置される。この積層の順序は目的に応じて変更される。
【０００５】
このＰＤＰ用前面フィルタでは、反射防止層は一般に、光透過性と反射防止性を両立した反射防止フィルムとして製造されて、フィルタの一層として使用されている。ＬＣＤ用前面フィルタにおいても同様である。
【０００６】
このような反射防止層は、反射光をできるだけ低減するように設計された屈折率の異なる複数の薄層を含む多層の積層体（反射防止フィルム）として製造される。真空蒸着法やスパッタリング法などのドライ処理によってこの多層積層体を製造することが可能であるが、一般的にこのドライ処理は、真空製造設備が必要であり、量産性を求めた場合には、製造費用が上昇せざるを得ない。このため、溶液塗布等によるウェットコーティング法による反射防止フィルムの多層積層体形成が、広く使用される。
【０００７】
このようなウェットコーティングによる反射防止フィルムの一般的構造を、図３に例示する。この反射防止フィルムは、透明基材３３に、ハードコート性を有する高屈折率層３２、及びこの高屈折率層３２よりも屈折率の低い低屈折率層３１が積層されたものであり、低屈折率層３１によって反射防止性が付与され、低屈折率層３１側から入射する外部の光が反射されて視認性が低下することを防ぐ役割を持つ。
【０００８】
現実の使用の場面では、ディスプレイ用フィルタの前面は帯電のために埃等が付着することが多い。そして付着した埃は、ディスプレイ用フィルタの光学的な性能を大きく損なってしまう。この埃等の付着を低減するために、反射防止フィルムには、通常は更に帯電防止性能を付与して製造されることが多い。例えば、フィルタの表面に設置される反射防止フィルムに帯電防止性を有する層が設けられる。
【０００９】
帯電防止性を有する層とするためには、通常、電気伝導性を層に付与する。このような層として、例えば、酸化スズ等の導電性金属酸化物微粒子を合成樹脂中に微分散させた薄膜層や界面活性剤含有薄膜層が使用される。界面活性剤による帯電防止層は、湿度等の環境条件にその帯電防止性能が影響されやすいため、環境条件の影響を受けにくい導電性金属酸化物微粒子を使用した帯電防止層が一般には好ましい。
【００１０】
このような場合には、導電性金属酸化物微粒子による帯電防止用フィラーとして例えば、ＩＴＯ（酸化インジウム／酸化スズ）、ＡＴＯ（酸化アンチモン／酸化スズ）、酸化スズ等の導電性微粒子が使用される。
【００１１】
例えば、特許文献１（特開２００２−２００６９０号公報）は、有機フィルム上にハードコート層と高屈折率層と低屈折率層を積層して、高屈折率層にＩＴＯ、ＡＴＯ等の導電性金属酸化物微粒子を配合することにより帯電防止機能を付与した反射防止フィルムを開示している。
【００１２】
【特許文献１】特開２００２−２００６９０号公報
【発明の開示】
【発明が解決しようとする課題】
【００１３】
しかし、上記ＩＴＯ（酸化インジウム／酸化スズ）、ＡＴＯ（酸化アンチモン／酸化スズ）、酸化スズ等の通常使用されている導電性金属酸化物微粒子を帯電防止用フィラーとして使用して、例えば帯電防止層あるいは特許文献１の高屈折率層を設けた場合には、色の偏りや光透過率の低下がその使用量や設置される帯電防止層の厚みの増加に応じて顕著になってくる不都合があった。また、通常使用されるこれらの導電性金属酸化物微粒子を帯電防止用フィラーとして使用した場合には、層の屈折率が比較的大きなものになりやすく、そのために、光学的な設計に制約が生じるという不都合もあった。
【００１４】
さらに、いわゆるハードコート層は、そのハードコート性として求められる硬度を達成するために、通常１μｍ〜数μｍ程度、例えば５μｍ程度の厚みを必要とする。そして、ＩＴＯ、ＡＴＯ等の導電性金属酸化物微粒子のフィラーを導入する場合には、比較的厚みのあるハードコート層に導入することが、製造作業上も好ましい。ところが、ＩＴＯ、ＡＴＯ等の導電性金属酸化物微粒子のフィラーを５μｍ程度の厚みの層として使用した場合には、反射防止フィルムの透過率が低下すると共に、色の偏りが生じて、ディスプレイの色再現性が悪化するという問題が顕著に現れた。
【００１５】
このような色の偏りや光透過率の低下の発生は、ＩＴＯ、ＡＴＯ等の導電性金属酸化物微粒子のフィラーが、赤外線領域から可視光領域にかけての光吸収特性を有するためと考えられる。この特性を考慮すると、ＩＴＯ、ＡＴＯ等の導電性金属酸化物微粒子のフィラーを使用する限りは、１μｍ程度よりも小さな厚みの層にフィラーを導入して光吸収特性の顕在化を抑制しなければならない。このために、ハードコート性を有する高屈折率層（ハードコート層）に帯電防止層としての機能を付加することは特に困難であった。
【００１６】
従って、本発明の目的は、プラズマディスプレイパネル（ＰＤＰ）その他のディスプレイの前面フィルタ等に有用な反射防止フィルムでの使用に適したフィラーであって、光透過性及び色再現性等を悪化させずに帯電防止性を付与することができるフィラー、すなわち帯電防止用フィラーを提供することにある。
【００１７】
また、本発明の目的は、上記のような帯電防止用フィラーであって、さらにハードコート層等の厚みのある層に使用した場合にも光透過性及び色再現性等を悪化させることのない帯電防止用フィラーを提供することにある。
【００１８】
さらにまた、本発明の目的は、上記の帯電防止用フィラーを使用した帯電防止層を提供することにある。
【００１９】
また、本発明の目的は、上記の帯電防止用フィラーを使用した、帯電防止機能を有するハードコート層を提供することにある。
【００２０】
さらにまた、本発明の目的は、上記の帯電防止用フィラーを使用した反射防止フィルムにある。
【００２１】
さらにまた本発明の目的は、上記の反射防止フィルムを有するディスプレイ用フィルタを提供することにもある。
【課題を解決するための手段】
【００２２】
本発明者等は、上記目的が、プロトン伝導性を有する導電性微粒子からなる帯電防止用フィラーによって達成されること、導電性微粒子がパイロクロア構造を有する酸化アンチモン（Ｓｂ2Ｏ5）の微粒子が、上記のプロトン伝導性を有する導電性微粒子からなる帯電防止用フィラーとして特に適していることを見いだした。
【００２３】
すなわち上記帯電防止用フィラーを使用すれば、光透過性に優れ、色の偏りを生じることのない帯電防止層を得ることができる。さらに上記帯電防止用フィラーを層に分散させて使用すれば、ハードコート層として求められる数μｍ以上の厚みの層を形成した場合にも、帯電防止層は十分な光透過性と、色の偏りを生じることのない優れた性質を示す。このように数μｍ程度の厚みのハードコート層に帯電防止用フィラーを分散させることが可能になれば、数十ｎｍ程度の層に帯電防止用フィラーを均一分散させなければならない場合と比較して、作業性は大きく改善する。
【００２４】
また、上記帯電防止用フィラーを層に使用した場合には、ＩＴＯ、ＡＴＯ等の導電性金属酸化物微粒子のフィラーと比較して、層の屈折率を上げすぎない利点がある。すなわち、上記帯電防止用フィラーを使用すればフィラーそのものの使用による屈折率の上昇を低減でき、積層構造の屈折率の配置の設計の自由度を大きなものとできる。
【００２５】
本発明の帯電防止用フィラーが、上記のような優れた特性を発揮する理由の詳細は明らかではないが、プロトン伝導性による光吸収特性が重要であると本発明者等は考えている。このプロトン伝導性とは、プロトン移動により担われる導電性を言う。
【００２６】
従来から帯電防止用として使用されていたＩＴＯ、ＡＴＯ等の導電性金属酸化物微粒子のフィラーは、電子移動により導電性が担われている、いわゆる電子伝導性のフィラーにあたるものであった。これは比較的高い伝導性を有するものの、このために赤外線領域から可視光領域にかけての光吸収特性を有するものとなっていたと考えられる。本発明では上記帯電防止用フィラーとしてプロトン伝導性の導電性微粒子を選択することによって可視光領域に光吸収が極めて低減されたものとすることができ、上記のような優れた特性を発揮するフィラーとなっているものと考えられる。
【００２７】
パイロクロア構造とは、パイロクロア（黄緑石）に類似する構造を言う。パイロクロアは、（Ｎａ，Ｃａ，Ｕ）2（Ｎｂ，Ｔａ，Ｔｉ）2Ｏ6（ＯＨ，Ｆ）の化学式を有し、点群は４／ｍ３２／ｍ、空間群はＦｄ３ｍで、立方晶系に属する鉱物である。パイロクロア族（黄緑石族）は、一般化学組成式として、Ａ1~2Ｂ2Ｏ6（Ｏ，ＯＨ，Ｆ）・Ｈ2Ｏ  （但し、Ａ＝Ｂａ、Ｂｉ，Ｃａ，Ｃｅ，Ｃｓ，Ｋ，Ｎａ，Ｐｂ，Ｓｂ+3、Ｓｎ，Ｓｒ，Ｔｈ，Ｕ，Ｙ，Ｚｒ  ；  Ｂ＝Ｆｅ，Ｎｂ，Ｓｎ，Ｔａ，Ｔｉ  をもつ複合立方晶系酸化物）である。本発明で使用される酸化アンチモン（Ｓｂ2Ｏ5）は、Ａ2Ｂ2Ｘ6Ｘ’の一般式において、ＡとしてＨが、ＢとしてＳｂが、Ｘ及びＸ’としてＯ及びＯＨが位置したものとなっており、結晶構造中に含まれる水に由来するプロトンが、プロトン伝導性に寄与するものと考えられる。
【００２８】
従って、上記導電性微粒子を帯電防止用フィラーとして層に含ませて用いることにより、透明性が高く、色の偏りの少ない帯電防止層を得ることができる。すなわち、本発明は、上記帯電防止用フィラーを含む帯電防止層にもある。さらに、上記帯電防止用フィラーを含んでなる帯電防止層は、ハードコート層として求められる比較的厚い層厚に使用した場合にも、十分な光透過性を有しており、色の偏りを生じることもないという利点を保っている。すなわち、本発明は、上記帯電防止用フィラーを含むハードコート層にもある。さらにこのハードコート層を使用すれば、新たに層を付加することなく帯電防止性を付与できるため、新たな層の増加に伴う作業性や生産性の低下や製造コスト上昇等の弊害を排除することができる。
【００２９】
上記導電性微粒子の平均粒径は、一般には５〜３００ｎｍの範囲、好ましくは１０〜２００ｎｍの範囲であり、特に１５〜１５０ｎｍの範囲が好ましい。透明性の観点からは粒径は小さいほど好ましいが、帯電防止効果の点からは粒径は大きいほうが好ましい。
【００３０】
また、上記ハードコート層は、帯電防止用フィラーを、ハードコート層の総質量に対して一般に４〜８５質量％の範囲の割合で、好ましくは５〜４０質量％の範囲で、特に６〜２５質量％の範囲の割合で含むことが好ましい。帯電防止効果の観点からは帯電防止用フィラーの含有割合は大きいほど好ましいが、ハードコート層に求められる可とう性の付与等の観点からは、含有割合は小さいほど好ましい。
【００３１】
また、上記ハードコート層の厚みは、帯電防止用フィラーの特性を生かしつつ形成可能な範囲として一般に１〜１０μｍであり、好ましくは２〜８μｍであり、特に３〜６μｍが好ましい。
【００３２】
従って、上記のハードコート層を含む反射防止フィルムでは、ハードコート層に帯電防止層の機能を付加することにより、新たに層を設けることなく帯電防止層の機能を実現できる。すなわち、本発明は上記のハードコート層を含む反射防止フィルムにもある。
【００３３】
そして、透明基材上に、中間層、ハードコート層、ハードコート層よりも屈折率が小さい低屈折率層が順に積層され、ハードコート層が帯電防止層である反射防止フィルムは、ハードコート層に帯電防止層の機能を付与した一層として形成した反射防止フィルムの好ましい実施の一態様である。特に、ハードコート層が上記の帯電防止用フィラーを分散させた樹脂を含む反射防止フィルムであることが好ましい。
【００３４】
上記透明基材としては、種々の材料を使用することができるが、有機樹脂ポリマーが好ましく、このなかにはポリエチレンテレフタレート（ＰＥＴ）、トリアセチルセルロース（ＴＡＣ）が含まれ、特にＰＥＴが透明性及び可とう性等の観点から好ましい。
【００３５】
上記中間層は、屈折率が一般に１．５３〜１．６３の範囲にあり、好ましくは１．５４〜１．６２の範囲、特に１．５５〜１．６１の範囲が好ましい。中間層は、厚みが一般に６０〜１１５ｎｍの範囲にあり、好ましくは６３〜１０９ｎｍの範囲、特に６５〜１０３ｎｍの範囲とすることが好ましい。これらの範囲の値とすることによって反射防止機能に干渉縞防止機能を実現することが可能となる。特に、透明基材としてＰＥＴ（屈折率１．６５）又はそれに近い屈折率の材料を使用した場合に、優れた干渉縞防止機能を実現できる。
【００３６】
上記低屈折率層は、中空シリカを分散させた樹脂を含むことが好ましい。中空シリカ（ポーラスシリカ）を使用することにより、低屈折率化と表面の硬度とを両立して達成することが可能となる。また上記樹脂としては、硬度の点から紫外線硬化樹脂が好ましい。
【００３７】
上述のように本発明は上記の帯電防止用フィラーを含む帯電防止層にもある。帯電防止層は、帯電防止用フィラーを、帯電防止層の総質量に対して一般に４〜８５質量％の範囲の割合で、好ましくは５〜４０質量％の範囲で、特に６〜２５質量％の範囲の割合で含むことが好ましい。帯電防止効果の観点からは帯電防止用フィラーの含有割合は大きいほど好ましいが、帯電防止層に求められる可とう性の付与等の観点からは、含有割合は小さいほど好ましい。上記帯電防止層の厚みは、帯電防止用フィラーの特性を生かしつつ形成可能な範囲として一般に１〜１０μｍであり、好ましくは２〜８μｍであり、特に３〜６μｍが好ましい。さらに、上述のように本発明は上記の帯電防止層を含む反射防止フィルムにもある。
【００３８】
また、上記のようにハードコート層又は帯電防止層を積層した反射防止フィルムを用いれば、反射防止性能、光透過性、及び色の再現性等に優れたディスプレイ用フィルタを得ることができる。すなわち、本発明は、上記反射防止ディスプレイを有するディスプレイ用フィルタにもある。
【００３９】
さらに、上記の反射防止フィルムを最外層として設置することにより、反射防止フィルムの反射防止性能と適切なハードコート性とを発揮したディスプレイ用フィルタを得ることができる。すなわち、本発明は上記反射防止フィルムが、最外層として設けられたディスプレイ用フィルタにもある。
【発明の効果】
【００４０】
本発明の帯電防止用フィラーを使用すれば、光透過性及び色再現性に優れた帯電防止層を得ることができる。そのため、この帯電防止層を使用した反射防止フィルムは、帯電防止によって埃等の付着を防ぎ、埃等の付着による光学性能の低下を防ぎつつ、優れた光透過性及び色再現性を保ったものである。そして、この反射防止フィルムを、ＰＤＰや液晶ディスプレイ等のディスプレイ用前面フィルタとして使用すれば、ディスプレイの外側からの光が反射することによって視認性が低下等することを防ぎつつ、ディスプレイの映像を明瞭かつ良好な色再現で楽しむことができ、さらに帯電によるディスプレイ前面の埃の付着によって画面を遮られたり画像が不鮮明になることを防ぐことができる。
【００４１】
また、本発明の帯電防止用フィラーを使用すれば、その優秀な光透過性及び色再現性を保ちつつ、１μｍよりも厚い帯電防止層を得ることができる。そのため、この帯電防止層は、所望の硬度を有するハードコート層と一体のものとして形成することも可能である。そのため、この帯電防止性のハードコート層を使用した反射防止フィルムは、帯電防止によって埃等の付着を防ぎ、埃等の付着による光学性能の低下を防ぎ、優れた光透過性及び色再現性を保ちつつ、生産工程での作業性も改善されているという利点を備えている。そして、この反射防止フィルムを、ＰＤＰや液晶ディスプレイ等のディスプレイ用前面フィルタとして使用すれば、上述の優位性に加えて、ディスプレイ前面が傷つきにくいために傷による視認性の低下が少なく、安心して取り扱うことができるディスプレイ用前面フィルタを安価に提供することができる。
【発明を実施するための最良の形態】
【００４２】
以下に図面を参照して本発明の実施の形態を詳細に説明する。
【００４３】
図１は本発明の帯電防止用フィラーを使用した帯電防止層を含む反射防止フィルムの実施の形態の一例を示す断面図である。図１には、透明基材層１４の上に、接着性を有する中間層１３、一定の硬度とそれに要する厚みとを有しつつ本発明の帯電防止用フィラーが分散された樹脂を含むことによって帯電防止性を付与されたハードコート層１２、ハードコート層よりも屈折率の低い低屈折率層１１が、順に積層されて形成された反射防止フィルムが示されている。室内照明光等の外光は、低屈折率層１１側から入射するように設置される。ディスプレイ用フィルタとして製造する場合には、透明基材層１４の裏側にさらに種々の層が積層され、例えば近赤外線カット層、色調補正フィルター層、電磁波シールド層、あるいは自立性の透明基材等が、所望によりさらにそれらの接着層を介して積層される。
【００４４】
図１の構成の反射防止フィルムは、いわゆる高屈折率層の役割をハードコート層が果たしていることにより、反射防止性能を少ない層数で実現し、さらに中間層の存在により一定の干渉縞低減性能を実現できるものである。そして、ハードコート層には、プロトン伝導性を有する導電性微粒子、特にパイロクロア構造を有する酸化アンチモン（Ｓｂ2Ｏ5）の微粒子からなる帯電防止用フィラーが分散された樹脂が含まれている。これによって透明性が高く、色の偏りの少ない帯電防止層を、ハードコート層と一体の層として得ている。
【００４５】
この導電性微粒子の平均粒径は、一般には５〜３００ｎｍの範囲、好ましくは１０〜２００ｎｍの範囲であり、特に１５〜１５０ｎｍの範囲が好ましい。透明性の観点からは粒径は小さいほど好ましいが、帯電防止効果の点からは粒径は大きいほうが好ましい。
【００４６】
また、ハードコート層は、帯電防止用フィラーを、ハードコート層の総質量に対して一般に４〜８５質量％の範囲の割合で、好ましくは５〜４０質量％の範囲で、特に６〜２５質量％の範囲の割合で含むことが好ましい。帯電防止効果の観点からは帯電防止用フィラーの含有割合は大きいほど好ましいが、ハードコート層に求められる可とう性の付与等の観点からは、含有割合は小さいほど好ましい。
【００４７】
また、上記ハードコート層の厚みは、帯電防止用フィラーの特性を生かしつつ形成可能な範囲として一般に１〜１０μｍであり、好ましくは２〜８μｍであり、特に３〜６μｍが好ましい。
【００４８】
導電性微粒子が分散される樹脂は、ハードコート層に使用可能な種々の透明樹脂を使用可能であるが、好ましくは熱硬化性樹脂又は紫外線硬化性樹脂の硬化被膜からなる層であり、特に紫外線硬化性樹脂を用いることにより極めて容易に、ハードコート層を透明基材層上に設けることができる。
【００４９】
熱硬化性樹脂としては、熱硬化型シリコーン組成物（例えば有機ポリシロキサン形成するメチルトリメトキシシラン）が好ましく、シラノール基の脱水縮合に３次元架橋がなされ、高硬度の被膜が得られる。一般に、８０〜２２０℃にて、１０分〜１時間加熱することにより硬化させることができる。
【００５０】
また硬化性樹脂として、エチレン性二重結合（好ましくはアクリロイル基又はメタクリロイル基）を有する樹脂又はオリゴマーを使用することができ、これは一般に光硬化することによりハードコート層とすることができる。
【００５１】
あるいは、ハードコート層は、シリカ微粒子を含有する硬化性樹脂の硬化被膜からなる層であることも好ましい。特に紫外線硬化性樹脂を用いることにより極めて容易にハードコート層を透明基材層上に設けることができる。
【００５２】
上記シリカ微粒子の一次粒径が１〜２００ｎｍの範囲にあることが好ましい。
【００５３】
上記紫外線硬化性樹脂は公知の紫外線硬化性樹脂（重合性オリゴマー、多官能性モノマー、単官能性モノマー、光重合開始剤、添加剤等を含む）を使用することができる。
【００５４】
このような紫外線硬化性樹脂は、例えばエチレン性二重結合（好ましくはアクリロイル基器又はメタクリロイル基）を複数有するウレタンオリゴマー、ポリエステルオリゴマー又はエポキシオリゴマー等のオリゴマー、ペンタエリスリトールテトラアクリレート（ＰＥＴＡ）、ペンタエリスリトールテトラメタアクリレート、ジペンタエリスリトールヘキサアクリレート（ＤＰＥＨＡ）等の重合性オリゴマー及び／又は多官能性モノマーを主成分として構成され、好ましい。上記の変性シリカ微粒子の製造に用いた官能性重合モノマー等も適宜使用することができる。
【００５５】
紫外線硬化性樹脂は、上記のようにオリゴマー、必要により反応性稀釈剤（多官能性モノマー、単官能性モノマー）、光重合開始剤から一般に構成される。光重合開始剤の例としては、ベンゾイン、ベンゾフェノン、ベンゾイルメチルエーテル、ベンゾインエチルエーテル、ベンゾインイソプロピルエーテル、ベンゾインイソブチルエーテル、ジベンジル、５−ニトロアセナフテン、ヘキサクロロシクロペンタジエン、ｐ−ニトロジフェニル、ｐ−ニトロアニリン、２，４，６−トリニトロアニリン、１，２−ベンズアントラキノン、３−メチル−１，３−ジアザ−１，９−ベンズアンスロン；アセトフェノン、アセトフェノンベンジルケタール、アントラキノン、１−ヒドロキシシクロヘキシルフェニルケトン、２,２−ジメトキシ−２−フェニルアセトフェノン、キサントン系化合物、トリフェニルアミン、カルバゾール、３−メチルアセトフェノン、４−クロロベンゾフェノン、４,４'−ジメトキシベンゾフェノン、４,４'−ジアミノベンゾフェノン、２−ヒドロキシ−２−メチル−１−フェニルプロパン−１−オン、１−（４−イソプロピルフェニル）−２−ヒドロキシ−２−メチルプロパン−１−オン、カルバゾール、キサントン、１,１−ジメトキシデオキシベンゾイン、３,３'−ジメチル−４−メトキシベンゾフェノン、チオキサントン系化合物、ジエチルチオキサントン、２−イソプロピルチオキサントン、２−クロロチオキサントン、１−（４−ドデシルフェニル）−２−ヒドロキシ−２−メチルプロパン−１−オン、２−メチル−１−［４−（メチルチオ）フェニル］−２−モルフォリノ−プロパン−１−オン、トリフェニルアミン、２,４,６−トリメチルベンゾイルジフェニルホスフィンオキシド、ビス−（２,６−ジメトキシベンゾイル）−２,４,４−トリメチルペンチルフォスフィンオキシド、ビスアシルフォスフィンオキシド、ベンジルジメチルケタール、１−ヒドロキシシクロヘキシルフェニルケトン、２−ヒドロキシ−２−メチル−１−フェニルプロパン−１−オン、フルオレノン、フルオレン、ベンズアルデヒド、ミヒラーケトン、２−ベンジル−２−ジメチルアミノ−１−（４−モルフォリノフェニル）−ブタン−１−オン、３−メチルアセトフェノン、３,３',４,４'−テトラ（ｔ−ブチルパーオキシカルボニル）ベンゾフェノン（ＢＴＴＢ）等が挙げることができ、さらにＢＴＴＢと色素増感剤、例えばキサンテン、チオキサンテン、クマリン、ケトクマリン等との組み合わせ等が挙げられる。これらのうち、特にベンジルジメチルケタール、１−ヒドロキシシクロヘキシルフェニルケトン、２,４,６−トリメチルベンゾイルジフェニルホスフィンオキシド、ビス−（２,６−ジメトキシベンゾイル）−２,４,４−トリメチルペンチルフォスフィンオキシド、２−ベンジル−２−ジメチルアミノ−１−（４−モルフォリノフェニル）−ブタン−１−オンが好ましい。
【００５６】
これらは単独で、又は２種以上組み合わせて使用することができる。オリゴマー、反応性稀釈剤及び開始剤は、それぞれ１種用いても良く、２種以上組み合わせて用いてもよい。反応性稀釈剤の含有量は、紫外線硬化性樹脂１００質量部に対して０．１〜１０質量部が一般的であり、０．５〜５質量部が好ましい。光重合開始剤の含有量は、紫外線硬化性樹脂１００質量部に対して５質量部以下が好ましい。
【００５７】
上記紫外線硬化性樹脂は、さらにシリコーン重合体を含むことができる。一般にシリコーンを側鎖にもつグラフト共重合体であり、好ましくはシリコーンを側鎖にもつアクリル系グラフト共重合体である。
【００５８】
本発明では、さらにまた上記に必要に応じて各種添加剤を添加することができるが、これらの添加剤としては、例えば酸化防止剤、紫外線吸収剤、光安定剤、シランカップリング剤、老化防止剤、熱重合禁止剤、着色剤、レベリング剤、界面活性剤、保存安定剤、可塑剤、滑剤、溶媒、無機系充填材、有機系充填材、フィラー、濡れ性改良剤、塗面改良剤等を挙げることができる。
【００５９】
上記ハードコート層は、上記成分を主成分とするものであるが、上記オリゴマー又はモノマーの変性したもの、あるいは他の機能性樹脂、添加剤をさらに使用すること等により、種々の機能に優れたハードコート層を得ることができる。
【００６０】
反射防止フィルムは、透明基材上への積層により形成されるが、この透明基材の材料としては、種々のものが使用可能であり、例えばポリエチレンテレフタレート（ＰＥＴ）、トリアセチルセルロース（ＴＡＣ）、ポリエチレンナフタレート（ＰＥＮ）、アクリル樹脂、ポリカーボネート；ポリテトラフルオロエチレン（ＰＴＦＥ）、４−フッ化エチレン−パークロロアルコキシ共重合体（ＰＦＡ）、４−フッ化エチレン−６−フッ化プロピレン共重合体（ＦＥＰ）、２−エチレン−４−フッ化エチレン共重合体（ＥＴＦＥ）、ポリ３−フッ化塩化エチレン（ＰＣＴＦＥ）、ポリフッ化ビニリデン（ＰＶＤＦ）及びポリフッ化ビニル（ＰＶＦ）等のフッ素樹脂等の各フィルムを挙げることができる。ＰＥＴフィルム及びＴＡＣフィルムが、透明性や可撓性の点から特に好ましい。
【００６１】
透明基材層の厚さは、６〜２５０μｍ程度であることが好ましい。
【００６２】
透明基材層の上には、接着性を有する中間層が積層されている。
【００６３】
中間層の材料としては、光透過性が良好であって、所望の屈折率を達成できて、所定の厚さで接着可能なものであれば特に制限無く使用可能である。好適な例として、アクリル系樹脂（特にイオウ変性したアクリル系樹脂を含む）、ＥＶＡ（エチレン酢酸ビニル共重合体）、ポリビニルアセタール系樹脂（例えば、ポリビニルホルマール、ポリビニルブチラール（ＰＶＢ樹脂）、変性ＰＶＢ）、塩化ビニル樹脂を挙げることができる。特にアクリル系樹脂（特にイオウ変性したアクリル系樹脂）及びＥＶＡが好ましい。
【００６４】
上記アクリル系樹脂としては、メタクリル酸メチル、メタクリル酸ブチル、アクリル酸ブチル、アクリル酸２−ヒドロキシエチル等の（メタ）アクリル酸エステルと、アクリル酸、メタクリル酸等のコモノマーとの共重合体；或いは、これらの共重合体の側鎖にカルボキシル基、水酸基、メチロール基、グリシジル基等の官能基を導入し、テトラメチレンジイソシアネート、トリメチルヘキサメチレンジイソシアネート等の脂肪族イソシアネート、或いはＴＤＩ（トリレンジイソシアネート）、ＭＤＩ（ジフェニルメタンジイソシアネート）、ＮＤＩ（ナフタレンジイソシアネート）等の芳香族イソシアネートで架橋して得られるアクリルウレタン樹脂を挙げることができ、特に好適な例としては、アクリル系樹脂モノマーとしてイオウ原子を有する官能基を有するモノマーを使用して重合反応させ、あるいはアクリル系樹脂ポリマーの官能基にイオウ原子を有する化合物を反応させることにより得られる、イオウ変性したアクリル系樹脂を挙げることができる。
【００６５】
また、接着力向上の目的で、ＥＶＡ樹脂にシランカップリング剤を添加することができる。この目的に供されるシランカップリング剤としては公知のもの、例えばγ−クロロプロピルトリメトキシシラン；ビニルトリクロロシラン；ビニルトリエトキシシラン；ビニル−トリス−（β−メトキシエトキシ）シラン；γ−メタクリロキシプロピルトリメトキシシラン；β−（３，４−エトキシシクロヘキシル）エチルトリメトキシシラン；γ−グリシドキシプロピルトリメトキシシラン；ビニルトリアセトキシシラン；γ−メルカプトプロピルトリメトキシシラン；γ−アミノプロピルトリメトキシシラン；Ｎ−β−（アミノエチル）−γ−アミノプロピルトリメトキシシラン等を挙げることができる。これらのシランカップリング剤の配合量は、一般にＥＶＡ樹脂１００質量部に対して５質量部以下、好ましくは０．１〜２質量部である。
【００６６】
更に、ＥＶＡ樹脂のゲル分率を向上させ、耐久性を向上するためにＥＶＡ樹脂に架橋助剤を添加することができる。この目的に供される架橋助剤としては、公知のものとしてトリアリルシアヌレート、トリアリルイソシアヌレート等の３官能の架橋助剤の他、ＮＫエステル（商品名）等の単官能の架橋助剤等も挙げることができる。これらの架橋助剤の配合量は、一般にＥＶＡ樹脂１００質量部に対して１０質量部以下、好ましくは１〜５質量部である。
【００６７】
更に、ＥＶＡ樹脂の安定性を向上する目的でハイドロキノン；ハイドロキノンモノメチルエーテル；ｐ−ベンゾキノン；メチルハイドロキノンなどを添加することができ、これらの配合量は、一般にＥＶＡ樹脂１００質量部に対して５質量部以下である。
【００６８】
更に、必要に応じ、上記以外に着色剤、紫外線吸収剤、老化防止剤、変色防止剤等を添加することができる。着色剤の例としては、金属酸化物、金属粉等の無機顔料、アゾ系、フタロシアニン系、アヂ系、酸性又は塩基染料系レーキ等の有機顔料がある。紫外線吸収剤には、２−ヒドロキシ−４−オクトキシベンゾフェノン；２−ヒドロキシ−４−メトキシ−５−スルフォベンゾフェノン等のベンゾフェノン系；２−（２'−ヒドロキシ−５−メチルフェニル）ベンゾトリアゾール等のベンゾトリアゾール系；フェニルサルシレート；ｐ−ｔ−ブチルフェニルサルシレート等のヒンダートアミン系がある。老化防止剤としては、アミン系；フェノール系；ビスフェニル系；ヒンダートアミン系があり、例えばジ−ｔ−ブチル−ｐ−クレゾール；ビス（２，２，６，６−テトラメチル−４−ピペラジル）セバケート等がある。
【００６９】
中間層の屈折率は、透明基材及びハードコート層の屈折率との関係によって各種の屈折率とすることができるが、透明基材とハードコート層の屈折率の中間程度に設定することが優れており、一般に１．５３〜１．６３の範囲にあり、好ましくは１．５４〜１．６２の範囲、特に１．５５〜１．６１の範囲が好ましい。中間層の厚みは、屈折率の設定によって各種の厚みとすることができるが、一般に６０〜１１５ｎｍの範囲にあり、好ましくは６３〜１０９ｎｍの範囲、特に６５〜１０３ｎｍの範囲とすることが好ましい。これらの範囲の値とすることによって反射防止機能に加えて干渉縞防止機能を実現することが可能となる。特に、透明基材としてＰＥＴ（屈折率１．６５）又はそれに近い屈折率の材料を使用した場合に、上記の範囲とすることにより優れた干渉縞防止機能を実現できる。
【００７０】
ハードコート層の上には、低屈折率層が積層されている。
【００７１】
低屈折率層は、例えばフッ素系或いは非フッ素系等の低屈折率有機薄膜によって形成することができる。
【００７２】
非フッ素系有機薄膜としては、ハードコートに用いられるようなアクリル系樹脂、シリコン樹脂、アクリルシリコン系樹脂、ウレタン樹脂等が挙げることができる。
【００７３】
フッ素系有機薄膜としては、ＦＥＴ（フルオロエチレン／プロピレン共重合体）、ＰＴＦＥ（ポリテトラフルオロエチレン）、ＥＴＦＥ（エチレン／テトラフルオロエチレン）、ＰＶＦ（ポリフッ化ビニル）、ＰＶＤ（ポリフッ化ビニリデン）等を挙げることができる。
【００７４】
また、防汚性、易滑性等を付与するために、フッ素系、シリコン系の添加物を加えることもある。中でも、シリコン樹脂又はアクリル樹脂が、安価であることもあり、好適である。
【００７５】
上記低屈折率層は、ハードコート層に用いられるような熱硬化性樹脂又は紫外線硬化性樹脂の硬化被膜からなる層とすることもでき、特に紫外線硬化性樹脂は硬度及び取り扱いの点で好適である。
【００７６】
このような有機薄膜は、一般に低屈折率薄膜であるため、本発明において好適なものである。
【００７７】
また、本発明のパイロクロア構造を有する酸化アンチモン（Ｓｂ2Ｏ5）の微粒子による帯電防止用フィラーは、通常使用されるＩＴＯ（酸化インジウム／酸化スズ）、ＡＴＯ（酸化アンチモン／酸化スズ）、酸化スズ等の導電性金属酸化物微粒子による帯電防止用フィラーと比較して、屈折率が低いものである。そのため、この帯電防止用フィラーを含むハードコート層の屈折率は比較的に低いものとすることができるが、これを生かしてハードコート層の屈折率を低いものとする場合には、反射防止フィルムにおける反射防止効果を十分に発揮するために、低屈折率層の屈折率は一層低くする必要があり、例えば１．４８以下の屈折率とすることが好ましい。
【００７８】
このように反射防止性能を向上させるために、低い屈折率の低屈折率層を得る方法としては、中空シリカ（ポーラスシリカ）等のフィラーを充填することにより、屈折率を低下させる方法がある。特に、中空シリカは無機化合物フィラーであるために、これによる屈折率低下は有機添加物による屈折率低下と比較して、より硬い低屈折率薄膜を作成できる点で好ましく、低屈折率層が外側に配置される場合には特に好ましい。
【００７９】
上記中空シリカは、中空であって内部に空気を含有しているために、通常のシリカ（屈折率：約１．４６）と比べて非常に低い屈折率（約１．３４〜１．４４）となっており、これは多孔性シリカ微粒子を有機ケイ素化合物等で表面被覆してその細孔入り口を塞いで作成できる。中空シリカの平均粒径は一般に１ｎｍ〜１μｍの範囲を使用可能であるが、好ましくは５〜２００ｎｍであり、特に１０〜１００ｎｍが好ましい。低屈折率化への寄与の大きさの観点からは粒径が大きいほど好ましいが、約１μｍを超えると極端に透明性が低下して拡散反射の寄与が大きくなり、白っぽく見えるようになってしまう。透明性の観点からは粒径は小さいほど好ましいが、上記低屈折率化への寄与の観点の他に、特に粒径が約０．５ｎｍより小さくなると中空シリカの微粒子が凝集しやすくなってしまい均一な分散が容易でなくなる。
【００８０】
上記低屈折率層の厚みは、反射防止機能と防汚機能を両立させるためには、防汚機能を得ることができる範囲で光学的な膜厚であることが好ましく、５０〜５００ｎｍの範囲、例えば５００ｎｍの波長の光の１／４λ（＝１２５ｎｍ）程度とするのが好ましい。
【００８１】
このような有機薄膜を反射防止膜の最表面層の低屈折率層として、ハードコート層上に形成することにより、反射防止機能を得ることができ、さらに優れた防汚性及び耐擦傷性をも得ることができる。
【００８２】
図１を用いて、さらに好適な本発明の実施の態様を説明する。
【００８３】
上述しているように、図１には、透明基材層１４の上に、接着性を有する中間層１３、一定の硬度とそれに要する厚みとを有しつつ本発明の帯電防止用フィラーが分散された樹脂を含むことによって帯電防止性を付与されたハードコート層１２、ハードコート層よりも屈折率の低い低屈折率層１１が、順に積層されて形成された反射防止フィルムが示されている。このような構成において、さらに各屈折率等について以下のようにすることにより、特に干渉縞性能の点で更に優れた反射防止フィルムを得ることができる。
【００８４】
すなわち、図１の構成においてさらに、次式（１）〜（４）：
ｎ1＞ｎ2＞ｎ3        （１）
｜  ｎ2−（ｎ1＋ｎ3）／２  ｜  ≦  ０．０７        （２）
１．５６≦ｎ1≦１．７１        （３）
１．５０≦ｎ2≦１．７０        （４）
（但し、ｎ1は透明基材の屈折率、ｎ2は中間層の屈折率、ｎ3はハードコート層の屈折率である）
を満たし、且つ、中間層の厚みｄ（ｎｍ）が、６５〜１０３ｎｍの範囲にある反射防止フィルムとする。
【００８５】
中間層の厚みｄ（ｎｍ）の範囲である６５〜１０３ｎｍの範囲としては、さらに６５〜７７ｎｍの範囲、７８〜９３ｎｍの範囲、または８８〜１０３ｎｍの範囲のいずれかをとることが好ましい。この３つの範囲は、本発明で考慮している３波長型の蛍光灯の備えるＲＧＢの各領域に相当する３つの光のピーク波長領域（例えば、４５０ｎｍ付近、５４５ｎｍ付近、６１０ｎｍ付近の３つの波長領域）に対応したものであり、このような厚みｄ（ｎｍ）とすることによって、各特定ピーク波長において反射する光が打ち消しあうことが可能となる。そのために、反射フィルム及びディスプレイ用前面フィルタの全体の設計において、特に障害となる各特定のピーク波長に対応した干渉縞を、劇的に低減することが可能となる。
【００８６】
この中間層の厚みｄ（ｎｍ）は、次式（５）：
ｄ＝λ／（４×ｎ2）        （５）
（但し、λは干渉縞低減の標的とする光の波長（ｎｍ）である）
によって求められた値と対応する範囲となっている。すなわち、本発明の上記中間層の厚みｄ（ｎｍ）の範囲をなす３つの範囲は、上記の式（５）の光の波長λ（ｎｍ）として、本発明で考慮している３波長型の蛍光灯の備えるＲＧＢの各領域に相当する３つの光のピーク波長領域、すなわち４５０ｎｍ付近、５４５ｎｍ付近、６１０ｎｍ付近の３つの波長領域に対応した値を選択して適用することにより、求めることができる範囲である。この３波長型の蛍光灯の備えるＲＧＢの各領域に相当する３つの光のピーク波長の値は、それぞれの蛍光灯の設計によって若干異なってくるが、それに対応させた値を上記の式（５）に適用することも当然に可能である。ピーク波長の真の中心の値から意図的にずらした値を上記の式（５）に適用することも当然に可能である。
【００８７】
上記中間層の厚みｄ（ｎｍ）は６５〜１０３ｎｍの範囲の範囲にある値とすることができるが、その内実である６５〜７７ｎｍの範囲、７８〜９３ｎｍの範囲、及び８８〜１０３ｎｍの範囲から、さらに以下のように選択した範囲にある値とすることが可能である。
【００８８】
上記中間層の厚みｄ（ｎｍ）の６５〜７７ｎｍの範囲は、好ましくは６８〜７５ｎｍの範囲、特に好ましくは７０〜７３ｎｍの範囲とすることにより、４５０ｎｍを中心とした特定ピーク波長に対して、干渉縞の発生を効果的に抑制することが可能である。
【００８９】
上記中間層の厚みｄ（ｎｍ）の７8〜９３ｎｍの範囲は、好ましくは８３〜９１ｎｍの範囲、特に好ましくは８５〜８９ｎｍの範囲とすることにより、５４５ｎｍを中心とした特定ピーク波長に対して、干渉縞の発生を効果的に抑制することが可能である。
【００９０】
上記中間層の厚みｄ（ｎｍ）の８８〜１０３ｎｍの範囲は、好ましくは９２〜１０１ｎｍの範囲、特に好ましくは９４〜９９ｎｍの範囲とすることにより、６１０ｎｍを中心とした特定ピーク波長に対して、干渉縞の発生を効果的に抑制することが可能である。
【００９１】
上記中間層の屈折率ｎ2は、一般に１．５０〜１．７０の範囲、好ましくは１．５４〜１．６５の範囲、特に１．５５〜１．６２の範囲が好ましい。このような範囲を選択して、中間層の厚みと組み合わせることにより本発明の干渉縞低減効果を発揮することができる。
【００９２】
また上記中間層の屈折率ｎ2の値は、上記式（２）において、次式：
｜  ｎ2−（ｎ1＋ｎ3）／２  ｜
で求められる値が一般に０．０７以下、好ましくは０．０５以下、特に０．０３以下となる値であることが好ましい。この基準に従って中間層の屈折率ｎ2の値を設定して各層の屈折率の差を小さくすることで、干渉縞発生抑止効果と反射防止効果とを特に高めた反射防止フィルムを得ることができる。
【実施例】
【００９３】
以下に実施例を示し、本発明ついてさらに詳述する。本発明は以下の実施例によって限定されるものではない。
【００９４】
［実施例］
本発明の反射防止フィルム及びディスプレイ用フィルタの製造
透明基材としてＰＥＴフィルム（屈折率１．６５、１５０μｍ厚）の製膜直後に、このＰＥＴフィルム上にイオウ変性したアクリル樹脂を流延し、これを圧延・接着して、屈折率１．５９で厚さ８０ｎｍの中間層（中間屈折率層）を形成した。次に、多官能性アクリレートモノマーとしてジペンタエリスリトールヘキサアクリレート（ＤＰＨＡ）（日本化薬（株）製、商品名ＤＰＨＡ）７５質量部、平均粒径１５０ｎｍのパイクロア構造のＳｂ2Ｏ5を２５質量部、ＭＥＫ１００質量部、トルエン１００質量部、重合開始剤として光重合開始剤（チバスペシャリティーケミカルズ社製、商品名イルガキュア１８４）４質量部を含むコート液を調製して、上述の中間層のさらに上に塗布した。次いで８０℃で約１分間乾燥処理した後に、紫外線照射（光量２００ｍＪ／ｃｍ2）により硬化させて、ハードコート層（屈折率１．５４、厚さ５μｍ）を形成した。
【００９５】
さらに、ＤＰＨＡを２質量部、ポーラスシリカ（中空シリカ）（平均粒径１００ｎｍ）２質量部、重合開始剤として光重合開始剤（チバスペシャリティーケミカルズ社製、商品名イルガキュア１８４）１質量部、溶剤としてＭＥＫ９５質量部を含むコート液を調製して、上述のハードコート層のさらに上に塗布した。次いで８０℃で約１分間乾燥処理した後に、紫外線照射（光量２００ｍＪ／ｃｍ2）により硬化させて、低屈折率層（屈折率１．４４、厚さ９０ｎｍ）を形成した。
【００９６】
さらにこれを厚さ２．５ｍｍのガラス板に貼り合わせて、ディスプレイ用フィルタを作成した。
【００９７】
［比較例］
ＡＴＯを使用した反射防止フィルム及びディスプレイ用フィルタの製造
ハードコート層に、パイクロア構造のＳｂ2Ｏ5を使用する代わりに、平均粒径１５０ｎｍのＡＴＯ（アンチモンドープスズ）を５０質量部使用したことを除いて、実施例と同様に反射防止フィルム及びディスプレイ用フィルタを作製した。
【００９８】
ハードコート層が屈折率１．６０で厚さ５μｍであったことを除いて、各層の屈折率と厚みは実施例と同じである。
【００９９】
［透過率の測定］
日立製可視紫外光分光測定装置（Ｕ−４０００）を用いて波長４００〜８００ｎｍ付近の平均透過率を測定した。
【０１００】
［表面抵抗の測定］
表面抵抗値の測定は、ＪＩＳＫ６９１１に基づき、アドバンテスト社製のデジタル超高抵抗計（Ｒ８３４０Ａ）を用いて５００Ｖ印加にて測定した。
【０１０１】
［干渉縞発生の評価］
実施例及び比較例のディスプレイ用フィルタを、３波長形の蛍光灯（東芝製、商品名ＦＨＦ３２ＥＸ−Ｎ）を天井灯として使用した室内で、平滑な壁面に反射防止フィルム面が室内側になるように設置した。３波長形の蛍光灯の照明により生じた干渉縞（油染み）の程度を目視にて評価した。評価は、○：目立った干渉縞がほとんど見えない  △：目立つ干渉縞が若干見える  ×：目立つ干渉縞がはっきり見える  の三段階で行った。この結果を次の表に示す。
【０１０２】
［結果］
表
2006161004.tif 000003
ハードコート層        透過率    表面抵抗    干渉縞
フィラー  屈折率                （Ω／□）    評価
2006161004.tif 000004
実施例    Ｓｂ2Ｏ5  １．５４    ９２％    1.0×1010      ○
比較例    ＡＴＯ    １．６０    ８０％    1.0×1010      ×
2006161004.tif 000005
【０１０３】
同程度の表面抵抗を有するようにした場合に、パイロクロア構造のＳｂ2Ｏ5を分散させた帯電防止性のハードコート層を有する反射防止フィルムによるディスプレイ用フィルタは、ＡＴＯを分散させた帯電防止性のハードコート層を有する反射防止フィルムによるディスプレイ用フィルタと比較して、高い光透過率を示す一方で、目立つ干渉縞は視認されなかった。また透過する色に偏りを生じさせずに、色再現性に優れたものであった。
【０１０４】
また、パイロクロア構造のＳｂ2Ｏ5を分散させた帯電防止性のハードコート層を有する反射防止フィルムによるディスプレイ用フィルタは、反射防止性にも優れ、埃等が付着しにくく、その前面は傷つきにくいものであった。
【０１０５】
すなわち、本発明の帯電防止用フィラーを使用した反射防止フィルムによるディスプレイ用フィルタは、帯電防止性をハードコート層に付与した製造上有利な構造を備えつつ、反射防止性、光透過性、色再現性、干渉縞低減性、埃等付着防止性、傷付き防止性等に優れたものであった。
【図面の簡単な説明】
【０１０６】
【図１】図１は、本発明の反射防止フィルムの基本構造の一例の断面図である。
【図２】図２は、典型的なＰＤＰ用前面フィルタの構造を示す断面図である。
【図３】図３は、ウェットコーティング法により製造された反射防止フィルムの一般的構造の一例を示す断面図である。
【符号の説明】
【０１０７】
１１    低屈折率層
１２    ハードコート層
１３    中間層
１４    透明基材層
２０    発光パネル
２１    反射防止層
２２    電磁波シールド層
２３    透明基板
２４    色調補正フィルター層
２５    近赤外線カット層
３１    低屈折率層
３２    ハードコート性を有する高屈折率層
３３    透明基材
【図１】
2006161004.tif 000006
【図２】
2006161004.tif 000007
【図３】
2006161004.tif 000008